КЕРАМИЧЕСКАЯ МАССА ДЛЯ ПРОИЗВОДСТВА КИРПИЧА
CERAMIC MIXTURE FOR MAKING BRICK

Изобретение относится к области технологии силикатов и касается составов керамических масс для производства кирпича.
Известна керамическая масса следующего состава, мас.%: глина тугоплавкая 20,0-30,0; кварциты 70,0-80,0 [1].
Задачей изобретения является повышение морозостойкости кирпича, полученного из керамической массы.
Технический результат достигается тем, что керамическая масса для производства кирпича, содержащая глину, кварциты, дополнительно содержит мылонафт и бентонит при следующем соотношении компонентов, мас.%: глина 70,3-76,7; молотые до прохождения через сетку №0,14 кварциты 17,0-21,0; мылонафт 0,3-0,7; бентонит 6,0-8,0.
В таблице приведены составы керамической массы.
Компоненты
Состав, мас.%:
1
2
3
Глина
76,7
73,5
70,3
Молотые до прохождения через сетку № 0,14, кварциты
17,0
19,0
21,0
Мылонафт
0,3
0,5
0,7
Бентонит
6,0
7,0
8,0
Морозостойкость, циклы
100-110
100-110
100-110
Для приготовления керамической массы могут быть использованы качественные кирпичные глины и бентониты любых месторождений.
Кварциты предварительно размалывают до прохождения через сетку №0,14. Все компоненты дозируют в требуемых количествах и смешивают. Массу увлажняют до 18-23% и формуют из нее пластическим способом кирпич, который сушат до влажности не более 6% и обжигают при температуре 960-1040°С.
Источник информации
1. SU 1542932, С04В 33/00, 1990.